(57)【要約】      （修正有）【課題】尿や軟便等の排泄物の漏れを十分に防止でき、かつ、長手方向及び幅方向の風合いだけでなく、高さ方向の風合いに優れた立体ギャザーを有する吸収性物品を提供する。【解決手段】立体ギャザーを備える吸収性物品１において、立体ギャザーは、不織布を折り曲げて二重に重ね合わせ、二重の不織布の間に弾性伸縮部材３３を長手方向に伸長させた状態で固定した構造を有し、不織布の、坪量、曲げ試験機ＫＥＳ−ＦＢ２による、曲げ剛性Ｂ、曲げヒステリシス２ＨＢ、ティッシュソフトネス測定装置ＴＳＡによる、柔らかさＴＳ７、滑らかさＴＳ７５０、耐水圧試験機ＷＰ−１０００Ｋによる、低水圧法における耐水圧を１５０ｍｍＡｑ以上２００ｍｍＡｑとする。【選択図】図１
2019010348.tif 000002
【特許請求の範囲】
【請求項１】
液透過性のトップシートと、液不透過性のバックシートと、前記トップシート及び前記バックシートの間に配置される吸収体と、を有する吸収性物品であって、
前記吸収性物品は、幅方向両端部に、長手方向に沿って、一対の立体ギャザーを有し、
前記立体ギャザーは、不織布を折り曲げて二重に重ね合わせ、該二重の不織布の間に弾性伸縮部材を長手方向に伸長させた状態で固定した構造を有し、
前記不織布の坪量は１１ｇ／ｍ２以上１７ｇ／ｍ２以下であり、
前記不織布の、曲げ試験機ＫＥＳ−ＦＢ２による、曲げ剛性Ｂが０．０１０ｇｆ・ｃｍ２／ｃｍ以下、曲げヒステリシス２ＨＢが０．００５ｇｆ・ｃｍ／ｃｍ以下、であり、
前記不織布の、ティッシュソフトネス測定装置ＴＳＡによる、柔らかさＴＳ７が５．０ｄＢＶ２ｒｍｓ以下、滑らかさＴＳ７５０が１０．０ｄＢＶ２ｒｍｓ以下、であり、
前記不織布の、耐水圧試験機ＷＰ−１０００Ｋによる、低水圧法における耐水圧が、１５０ｍｍＡｑ以上２００ｍｍＡｑ以下である、吸収性物品。
【請求項２】
前記立体ギャザーの、摩擦感テスターＫＥＳ−ＳＥによる、平均摩擦係数ＭＩＵが０．３以下、平均摩擦係数の平均偏差ＭＭＤが０．０１７以下、である、請求項１に記載の吸収性物品。
【請求項３】
前記立体ギャザーの、ハンディ圧縮試験機ＫＥＳ−Ｇ５による、圧縮硬さＬＣが０．５以下である、請求項１又は２に記載の吸収性物品。
【請求項４】
前記不織布が、スパンボンド不織布とメルトブロー不織布とを積層した複合不織布である、請求項１から３のいずれかに記載の吸収性物品。
【発明の詳細な説明】
【技術分野】
【０００１】
本発明は、尿や軟便等の排泄物の漏れを十分に防止でき、風合いに優れた立体ギャザーを有する吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。これらの吸収性物品には、テープタイプの紙おむつ、パンツタイプの紙おむつ、尿取りパッド、軽失禁パッドなど、用途に応じて様々な種類が存在する。
【０００３】
ここで、これらの吸収性物品において、尿や軟便等の横漏れを防止するために、幅方向に一対の立体ギャザーを備えることが一般的である。また、立体ギャザーは、肌に直接接触するものであり、更には動作時に摩擦が加わるため、特に肌の弱い乳幼児にとっては、立体ギャザーの風合いは重要となる。そこで、これまでに、立体ギャザーを備える吸収性物品について、立体ギャザーの風合いに関する検討がなされてきた。
【０００４】
このような検討がなされた吸収性物品としては、例えば、特許文献１には、吸収性本体の両側に配された内側立体ギャザーと内側立体ギャザーよりも幅方向外方にある外側立体ギャザーとを有し、吸収性コアの非肌当接面側から、外側立体ギャザー、内側立体ギャザーへと亘って撥水性フィルムが連続的に配されている吸収性物品が開示されており、このように立体ギャザーに撥水性フィルムが連続的に配されていることにより、横漏れ防止機能が更に向上されるとされ、かつ、肌に接する立体ギャザーの肌触りを柔らかくして肌への負担を軽減することができるとされている。
【０００５】
また、特許文献２には、一対の立体ギャザーそれぞれは、スパンボンド不織布、又はスパンボンドの層とメルトブローンの層との積層不織布の少なくとも一部を起毛しているシートを用いて形成されている吸収性物品が開示されており、立体ギャザーが起毛しているため、着用時の肌触りが向上するとされている。
【０００６】
さらに、特許文献３には、立体ギャザーを構成する不織布のうち少なくとも立ち上がり部先端側の肌側構成部分に柔軟化エンボス加工が施されている吸収性物品が開示されており、当該エンボス加工が施されることにより、立体ギャザーの肌触りを柔軟化するとされている。
【先行技術文献】
【特許文献】
【０００７】
【特許文献１】特開２０１３−２５２３２３号公報
【特許文献２】特開２０１３−５８７９号公報
【特許文献３】特開２０１７−２３７８２号公報
【発明の概要】
【発明が解決しようとする課題】
【０００８】
ここで、特許文献１から特許文献３に記載の吸収性物品において、立体ギャザーの長手方向や幅方向の風合いは良好であるが、立体ギャザーを高さ方向から押さえた場合の風合いについては十分ではなく、上記の特許文献に記載のいずれの吸収性物品においても、風合いという観点において、総合的に十分に満足のいくものではなかった。したがって、本発明は、以上の課題に鑑みてなされたものであり、尿や軟便等の排泄物の漏れを十分に防止でき、かつ、長手方向及び幅方向の風合いだけでなく、高さ方向の風合いに優れた立体ギャザーを有する吸収性物品を提供することを目的とする。
【課題を解決するための手段】
【０００９】
本発明の発明者らは、上記課題に鑑み、鋭意研究を行った。その結果、立体ギャザーを構成する不織布を調整した吸収性物品によれば、上記の課題を解決できることを見出し、本発明を完成するに至った。具体的には、本発明は以下のものを提供する。
【００１０】
（１）本発明の第１の態様は、液透過性のトップシートと、液不透過性のバックシートと、前記トップシート及び前記バックシートの間に配置される吸収体と、を有する吸収性物品であって、前記吸収性物品は、幅方向両端部に、長手方向に沿って、一対の立体ギャザーを有し、前記立体ギャザーは、不織布を折り曲げて二重に重ね合わせ、該二重の不織布の間に弾性伸縮部材を長手方向に伸長させた状態で固定した構造を有し、前記不織布の坪量は１１ｇ／ｍ２以上１７ｇ／ｍ２以下であり、前記不織布の、曲げ試験機ＫＥＳ−ＦＢ２による、曲げ剛性Ｂが０．０１０ｇｆ・ｃｍ２／ｃｍ以下、曲げヒステリシス２ＨＢが０．００５ｇｆ・ｃｍ／ｃｍ以下、であり、前記不織布の、ティッシュソフトネス測定装置ＴＳＡによる、柔らかさＴＳ７が５．０ｄＢＶ２ｒｍｓ以下、滑らかさＴＳ７５０が１０．０ｄＢＶ２ｒｍｓ以下、であり、前記不織布の、耐水圧試験機ＷＰ−１０００Ｋによる、低水圧法における耐水圧が、１５０ｍｍＡｑ以上２００ｍｍＡｑ以下である、吸収性物品である。
【００１１】
（２）本発明の第２の態様は、（１）に記載の吸収性物品であって、前記立体ギャザーの、摩擦感テスターＫＥＳ−ＳＥによる、平均摩擦係数ＭＩＵが０．３以下、平均摩擦係数の平均偏差ＭＭＤが０．０１７以下、であることを特徴とするものである。
【００１２】
（３）本発明の第３の態様は、（１）又は（２）に記載の吸収性物品であって、前記立体ギャザーの、ハンディ圧縮試験機ＫＥＳ−Ｇ５による、圧縮硬さＬＣが０．５以下であることを特徴とするものである。
【００１３】
（４）本発明の第４の態様は、（１）から（３）のいずれかに記載の吸収性物品であって、前記不織布が、スパンボンド不織布とメルトブロー不織布とを積層した複合不織布であることを特徴とするものである。
【発明の効果】
【００１４】
立体ギャザーを構成する不織布の特性を上記のように調整しているため、本発明の吸収性物品は、尿や軟便等の排泄物の漏れを十分に防止でき、かつ、長手方向及び幅方向の風合いだけでなく、高さ方向の風合いに優れた立体ギャザーを有する。
【図面の簡単な説明】
【００１５】
【図１】本発明の実施形態に係る吸収性物品をテープ止め紙おむつとする場合に、トップシート側から見た平面図である。
【図２】図１のＸ１−Ｘ１線における略示断面図である。
【図３】圧縮硬さの測定方法を説明するためのグラフである。
【発明を実施するための形態】
【００１６】
以下、図１及び図２を参照して、本発明の実施形態に係る吸収性物品１として、テープ止め紙おむつを例に詳細に説明する。なお、吸収性物品としては、ベビー用又は成人用を問わず、テープタイプの紙おむつ、パンツタイプの紙おむつ、尿取りパッド、軽失禁パッド、その他の吸収性物品であってもよく、特に限定されるものではない。本実施形態の説明においては、全体を通して同じ要素には同じ符号を付している。本明細書における以下の説明において、体液とは、尿、血液、軟便中の水分等の体内から体外に排出される液体をいう。また、排泄物とは、液体に限らず尿や軟便等の人体から排泄されるものをいう。なお、本明細書の説明において、吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、本明細書において、吸収性物品１の身体側表面とは、吸収性物品１の着用時に着用者の肌に当接する表面を指し、衣類側表面とは、吸収性物品１の着用時に着用者の衣類に接触する表面を指す。
【００１７】
＜吸収性物品＞
図１は、本発明の実施形態に係る吸収性物品１をテープ止め紙おむつとする場合に、トップシート２１側から見た平面図である。また、図２は、図１のＸ１−Ｘ１線における吸収性物品１の略示断面図である。図１及び図２に示すように、吸収性物品１は、身体側に配された液透過性のトップシート２１と、トップシート２１に対向して配置された液不透過性のバックシート２３と、トップシート２１とバックシート２３との間に配置された吸収体２２と、を備える。これにより、吸収体２２は、トップシート２１とバックシート２３の間に挟まれた構造となる。また、吸収性物品１は、幅方向両端部に、長手方向に沿って、一対の立体ギャザー３２を有する。
【００１８】
［立体ギャザー］
図１及び図２に示すように、吸収性物品１は、使用者の排泄物の横漏れを防止するため、幅方向両端部に、長手方向に沿って、一対の立体ギャザー３２を有する。そして、立体ギャザー３２は不織布を折り曲げて二重に重ね合わせて、該二重の不織布の間に弾性伸縮部材３３を長手方向に伸長させた状態で固定した構造を有する。なお、図１においては、これらの部材のうち、立体ギャザー３２の表示は省略し、弾性伸縮部材３３を示している。立体ギャザー３２は、図２に示すように、吸収性物品１の固定端において、トップシート２１とバックシート２３に固定されており、固定端の反対側、すなわち不織布を二重に重ね合わせる際に折り曲げた部分が自由端となっている。これにより、立体ギャザー３２が起立性を有し、着用者の体型に合わせて変形可能なものとすることができる。
【００１９】
弾性伸縮部材３３としては、例えば、ポリウレタン糸、帯状のポリウレタンフィルム、合成ゴム、糸状又は帯状の天然ゴム等が使用される。弾性伸縮部材３３の太さは、９４０ｄｔｅｘ以下であることが好ましい。
【００２０】
（立体ギャザー不織布）
立体ギャザー３２に用いる不織布としては、排泄物の横漏れを防止するために、疎水性繊維にて形成された撥水性又は液不透過性の不織布、例えば、スパンボンド不織布又はスパンボンド不織布とメルトブロー不織布とを積層した複合不織布を用いることができ、本発明においては、シートの柔軟性と耐水性との両立のため、スパンボンド不織布とメルトブロー不織布とを積層した複合不織布であることが好ましい。なお、上記の複合不織布において、スパンボンド不織布とメルトブロー不織布の積層の態様は、特に限定されないが、シートの柔軟性と耐水性を効果的かつバランスよく向上させるために、スパンボンド不織布／メルトブロー不織布／スパンボンド不織布の３層構造からなる複合不織布、スパンボンド不織布／メルトブロー不織布／メルトブロー不織布／スパンボンド不織布の４層構造からなる複合不織布、スパンボンド不織布／メルトブロー不織布／メルトブロー不織布／メルトブロー不織布／スパンボンド不織布／スパンボンド不織布の６層構造からなる複合不織布のいずれかであることが好ましい。なお、強度及び加工性の観点から不織布の坪量は、１１ｇ／ｍ２以上１７ｇ／ｍ２以下である。
【００２１】
（立体ギャザーに関するパラメーター）
立体ギャザー３２を構成する弾性伸縮部材３３は上記のとおり伸長した状態で固定されるが、弾性伸縮部材３３の収縮に伴い、立体ギャザー３２を構成する不織布もひだ状に収縮される。このとき、弾性伸縮部材３３の収縮力が不織布に均一に伝われば、細やかで均一なひだが形成され、肌が触れたときの立体ギャザー３２の高さ方向の風合いが向上される。この点に着目し、本発明の発明者らは、以下のように立体ギャザーに関するパラメーターを調整した。
【００２２】
（曲げ剛性Ｂ及び曲げヒステリシス２ＨＢ）
本発明の吸収性物品１において、立体ギャザー３２を構成する不織布の、曲げ試験機ＫＥＳ−ＦＢ２（カトーテック株式会社製）による、曲げ剛性Ｂが０．０１０ｇｆ・ｃｍ２／ｃｍ以下、であり、０．０００５ｇｆ・ｃｍ２／ｃｍ以上０．００７ｇｆ・ｃｍ２／ｃｍ以下、であることが好ましく、０．００１ｇｆ・ｃｍ２／ｃｍ以上０．００５ｇｆ・ｃｍ２／ｃｍ以下、であることがより好ましい。また、立体ギャザー３２を構成する不織布の、曲げ試験機ＫＥＳ−ＦＢ２（カトーテック株式会社製）による、曲げヒステリシス２ＨＢが０．００５ｇｆ・ｃｍ／ｃｍ以下、であり、０．０００５ｇｆ・ｃｍ／ｃｍ以上０．００４ｇｆ・ｃｍ／ｃｍ以下であることが好ましく、０．００１ｇｆ・ｃｍ／ｃｍ以上０．００３ｇｆ・ｃｍ／ｃｍ以下であることがより好ましい。なお、曲げ剛性Ｂについては、数値が低いほど、曲げやすいこと示し、曲げヒステリシス２ＨＢについては、数値が低いほど、戻りやすいことを示す。本発明においては、不織布の曲げ剛性Ｂ及び曲げヒステリシス２ＨＢを、上記の数値範囲に調整することにより、不織布が適度に柔らかくなり、弾性伸縮部材３３の収縮力が不織布に均一に伝わり、細やかで均一なひだが形成され、立体ギャザー３２における長手方向及び幅方向の風合いだけでなく、高さ方向の風合いを向上させることができる。
【００２３】
曲げ剛性Ｂ及び曲げヒステリシス２ＨＢの測定方法は以下のとおりである。曲げ試験機ＫＥＳ−ＦＢ２の固定チャックと移動チャックに試料を差し込んでセットして測定を行う。移動チャックが正側の最大曲率＋２．５ｃｍ−１まで移動し反転して曲率０を通過し、その後、負の最大曲率−２．５ｃｍ−１まで移動し反転して曲率０で測定が終了し、このようにして１サイクルの曲率に対する曲げモーメントの往復曲線が得られる。曲げモーメントの往復曲線において、曲率０．５ｃｍ−１と１．５ｃｍ−１の間の傾きと曲率−０．５ｃｍ−１と−１．５ｃｍ−１の間の傾きの平均値を曲げ剛性Ｂとし、曲率０．５ｃｍ−１と−０．５ｃｍ−１におけるヒステリシス幅の平均値を曲げヒステリシス２ＨＢとする。
【００２４】
（柔らかさＴＳ７、滑らかさＴＳ７５０、剛性Ｄ）
本発明の吸収性物品１において、立体ギャザー３２を構成する不織布の、ティッシュソフトネス測定装置ＴＳＡ（ｅｍｔｅｃ社製；Ｔｉｓｓｕｅ  Ｓｏｆｔｎｅｓｓ  Ａｎａｌｙｚｅｒ）による、柔らかさＴＳ７、滑らかさＴＳ７５０及び剛性Ｄを以下のように調整することにより、立体ギャザー３２における長手方向及び幅方向の風合いだけでなく、高さ方向の風合いを向上させ、尿や軟便等の排泄物の横漏れを十分に防止することができる。
本発明の吸収性物品１において、立体ギャザー３２を構成する不織布の、ティッシュソフトネス測定装置ＴＳＡ上のソフトウェアにて自動的に取得した、６５００Ｈｚを含むスペクトルの極大ピークの強度（ＴＳ７）が５．０ｄＢＶ２ｒｍｓ以下であり、１．０ｄＢＶ２ｒｍｓ以上４．８ｄＢＶ２ｒｍｓ以下であることが好ましく、２．０ｄＢＶ２ｒｍｓ以上４．５ｄＢＶ２ｒｍｓ以下であることがより好ましい。このＴＳ７は、不織布の柔らかさの指標であり、ＴＳ７が上記の範囲内のものとなることにより、立体ギャザー３２の柔らかさがバランスよく維持され、弾性伸縮部材３３の収縮力が不織布に均一に伝わり、細やかで均一なひだが形成され、立体ギャザー３２における長手方向及び幅方向の風合いだけでなく、高さ方向の風合いを向上させることができる。
【００２５】
さらに、本発明の吸収性物品１において、立体ギャザー３２を構成する不織布を、ティッシュソフトネス測定装置ＴＳＡにより測定したときに、ＴＳＡ上のソフトウェアにて自動的に取得した、低周波数側からの最初のスペクトルの極大ピークの強度（ＴＳ７５０）が１０．０ｄＢＶ２ｒｍｓ以下であり、１．０ｄＢＶ２ｒｍｓ以上９．５ｄＢＶ２ｒｍｓ以下であることが好ましく、３．０ｄＢＶ２ｒｍｓ以上９．０ｄＢＶ２ｒｍｓ以下であることがより好ましい。このＴＳ７５０は、不織布の滑らかさの指標であり、ＴＳ７５０が上記の範囲内のものとなることにより、立体ギャザー３２の平滑さがバランスよく維持される。
【００２６】
加えて、本発明の吸収性物品１において、立体ギャザー３２を構成する不織布の、ティッシュソフトネス測定装置ＴＳＡにより、試料台に設置した不織布のサンプルに対し、ブレード付きロータを回転させずに１００ｍＮと６００ｍＮの押し込み圧力でそれぞれ上から押し込んだとき、それぞれ押し込み圧力１００ｍＮと６００ｍＮの間での上記サンプルの上下方向の変形変位量で表される、剛性Ｄの測定値が３．５ｍｍ／Ｎ以下であることが好ましく、１．０ｍｍ／Ｎ以上３．０ｍｍ／Ｎ以下であることがより好ましい。剛性Ｄが上記の範囲内のものとなることにより、立体ギャザー３２の剛性がバランスよく維持される。
【００２７】
ティッシュソフトネス測定装置ＴＳＡを使用したＴＳ７５０、ＴＳ７、及びＤの測定方法や、これに用いられる測定装置については、例えば、特開２０１３−２３６９０４号公報に詳細に記載されている（図３から図５も参照）。ティッシュソフトネス測定装置ＴＳＡを使用した各種測定方法については、上記の特許文献を参照されたい。
【００２８】
（耐水圧）
本発明の吸収性物品１において、立体ギャザー３２を構成する不織布の、耐水圧試験機ＷＰ−１０００Ｋ（株式会社大栄科学精器製作所製）による、低水圧法における耐水圧が、１５０ｍｍＡｑ以上２００ｍｍＡｑ以下である。耐水圧をこのように調整することにより、立体ギャザー３２として、ベースとなる重要な性質である防水性を確保することができ、尿や軟便等の横漏れを効果的に防止することができる。測定は、ＪＩＳ  Ｌ  １０９２に準じた方法により行う。具体的には、水を入れた容器（水準装置）を６００ｍｍ／分の速度で上昇させ、試験片である不織布（１５ｃｍ×１５ｃｍ、水と接する試験片の面積は１００ｃｍ２）の３箇所から水が出たときの水位（ｍｍ）を測定する。
【００２９】
（平均摩擦係数ＭＩＵ及び平均摩擦係数の平均偏差ＭＭＤ）
本発明の吸収性物品１において、立体ギャザー３２の摩擦感テスターＫＥＳ−ＳＥ（カトーテック株式会社製）による、平均摩擦係数ＭＩＵが０．３以下、平均摩擦係数の平均偏差ＭＭＤが０．０１７以下であることが好ましい。なお、平均摩擦係数ＭＩＵについては、数値が高いほど、すべりにくいことを示し、平均摩擦係数の平均偏差ＭＭＤについては、数値が高いほど、滑らかさが低く、ざらつきが大きいことを示す。本発明においては、立体ギャザー３２の平均摩擦係数ＭＩＵ及び平均摩擦係数の平均偏差ＭＭＤを、上記の数値範囲に調整することにより、更に効果的に高さ方向の風合いを向上させることができる。
【００３０】
平均摩擦係数ＭＩＵ及び平均摩擦係数の平均偏差ＭＭＤの測定方法は、以下のとおりである。摩擦感テスターＫＥＳ−ＳＥ（カトーテック株式会社製）を使用し、試料を平滑な金属平面上に置き、試料上の幅０．５ｃｍ、長さ２ｃｍの領域に対して、速度０．１ｃｍ／秒の一定速度で接触子を水平に移動させながら平均摩擦係数ＭＩＵ及び摩擦係数の平均偏差ＭＭＤを測定する。接触子には０．５ｍｍのピアノワイヤを１０本並べたものを使用し、接触子に加える荷重は、２５ｇｆとする。
【００３１】
（圧縮硬さＬＣ）
本発明の吸収性物品１において、立体ギャザー３２のハンディ圧縮試験機ＫＥＳ−Ｇ５（カトーテック株式会社製）による、圧縮硬さＬＣが０．５以下であることが好ましい。圧縮硬さＬＣは、厚さ方向に圧縮する力に対して、どの様に変形するかを示すものであり、数値が１に近づく程、圧縮しがたい。図３は、圧縮硬さの測定方法を説明するためのグラフである。圧縮硬さの測定方法は、以下のとおりである。ハンディ圧縮試験機ＫＥＳ−Ｇ５（カトーテック株式会社製）を使用し、まず、試験台に試料を置き、面積２ｃｍ２の円形平面をもつ銅製の加圧子を試料上方から、速度０．０１ｃｍ／秒、最大圧縮応力２０ｇｆ／ｃｍ２の条件で試料に押し込み圧縮する。測定後、縦軸を圧縮応力、横軸を加圧子間の距離Ｔとした圧縮応力−変位線図が図３の曲線ＢＡとなる。この曲線ＢＡと直線ＢＣ及び直線ＡＣとで囲まれた面積（ａ）を図３に示す∠ＢＣＡを直角とする三角形ＡＢＣの面積で除した値を「圧縮硬さＬＣ」とする。立体ギャザー３２の圧縮硬さＬＣを上記の範囲に調整することにより、更に効果的に高さ方向の風合いを向上させることができる。
【００３２】
［トップシート］
トップシート２１は、吸収体２２に向けて体液を速やかに通過させるものであり、吸収体２２を挟んで、バックシート２３に対向して配置される。トップシート２１は、肌と当接するシートとなることから、トップシート２１には、柔らかな感触で、肌に刺激を与えないような性質を有する、ポリプロピレンやポリエチレン等の合成繊維、レーヨン等の再生繊維、綿等の天然繊維を用いて、エアスルー法、サーマルボンド法、スパンレース法、スパンボンド法等の公知の加工法によって得られた親水性不織布又はこれらを積合した複合不織布、開口ポリエチレンフィルム等の開口性フィルム、ウレタンフォーム等の発泡フィルム等を用いることができる。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。
【００３３】
強度、加工性及び液戻り量の点から、トップシート２１の坪量は、１５ｇ／ｍ２以上２００ｇ／ｍ２以下であることが好ましい。トップシート２１の形状としては特に制限はないが、漏れがないように体液を吸収体２２へと誘導するために必要とされる、吸収体２２を覆う形状であればよい。
【００３４】
なお、本発明においては、吸収体２２の上面への体液の拡散を促進するため、トップシート２１と吸収体２２との間に、液拡散性シートを設けてもよい。斯かる液拡散性シートとしては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シートの厚みは０．１ｍｍ以上であることが好ましく、その坪量は１５ｇ／ｍ２以上であることが好ましい。液拡散性シートの形状は、特に制限はないが、尿等の体液がくまなく吸収体２２に拡散するよう、吸収体２２の表面を完全に覆うことができる形状であることが好ましい。
【００３５】
［吸収体］
吸収体２２は、基材としての吸収性繊維と、高吸水性ポリマー（ＳＡＰ）と、を含有する。なお、吸収体２２は、単層であっても複層であってもよい。
【００３６】
（吸収性繊維）
吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体２２の基材としての吸収性繊維に、フラッフパルプを用いた場合、吸収性繊維の坪量は、吸収体２２全体で、１００ｇ／ｍ２以上８００ｇ／ｍ２以下であることが好ましい。これにより、肌触りを損なわずに、より多くの体液を吸収させることができる。
【００３７】
（ＳＡＰ）
吸収体２２のＳＡＰとしては、体液を吸収し、かつ、逆流を防止できるものであれば特に制限はなく、ポリアクリル酸ナトリウム系共重合体、ポリアスパラギン酸塩系共重合体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。
【００３８】
吸収体２２に含有されるＳＡＰの坪量は、吸収体２２全体で、５０ｇ／ｍ２以上５００ｇ／ｍ２以下であることが好ましい。また、ＳＡＰの重量は、吸収体２２全体に対して、１５質量％以上５０質量％以下であることが好ましい。
【００３９】
吸収体２２において、吸収性繊維及びＳＡＰの形態は、吸収性繊維中にＳＡＰ粒子を混合して形成したもの、又は吸収性繊維間にＳＡＰ粒子を固着したＳＡＰシートであることが好ましい。
【００４０】
また、本発明の吸収性物品１は、ＳＡＰ粒子の漏洩防止や吸収体２２の形状の安定化の目的から、図２に示すように、吸収体２２を覆うキャリアシート２８を有していてもよい。キャリアシート２８の基材としては親水性を有するものであればよく、ティシュ、吸収紙、スパンボンド不織布、エアレイド不織布等の親水性不織布を挙げることができる。キャリアシート２８を複数備える場合は、キャリアシート２８の基材は同一のものであっても異なるものであってもよい。
【００４１】
［バックシート］
バックシート２３は、吸収体２２が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００４２】
強度及び加工性の点から、バックシート２３の坪量は、１５ｇ／ｍ２以上４０ｇ／ｍ２以下であることが好ましい。また、装着時の蒸れを防止するため、バックシート２３には、通気性を持たせることが好ましい。バックシート２３に通気性を備えさせるためには、例えば、基材の樹脂フィルムにフィラーを配合したり、バックシート２３に穿孔のためにエンボス加工を施したりすればよい。なお、フィラーとしては炭酸カルシウムを挙げることができ、その配合方法は、公知の方法を制限なく行うことができる。
【００４３】
（ウエストギャザー）
図１に示すように、吸収性物品１が着用者のウエストの周囲に接するように形成され、吸収性物品１の長手方向両端部がウエスト部に密着するように構成されたウエストギャザー３５を設けてもよい。ウエストギャザー３５は、糸状、ストリップ状、ウエストベルト状などの如何なる形状でもよく、吸収性物品１の長手方向よりも幅方向に沿って配置され、吸収性物品１の伸縮特性を制御するものである。ウエストギャザー３５としては、例えば、単数又は複数の糸ゴム、不織ウェブに糸ゴムが固着されたウエストベルト、エラストマーフィルム、弾性発泡材、エラストマー布などの任意の弾性収縮材料を用いることができる。
【００４４】
（レッグギャザー）
図１に示すように、本発明の吸収性物品１は、吸収性物品１の腹側部から背側部に亘って、左右一対のレッグギャザー３４を設けてもよい。レッグギャザー３４は、例えば、糸ゴムなどの弾性部材と不織ウェブ等のシートによって形成される。レッグギャザー３４を設けることにより、股下周りの部位におけるフィット感を向上させることができる。
【００４５】
（サイドフラップ及びサイドパネル）
本発明の吸収性物品１は、バックシート２３の腹側部及び背側部の幅方向両側部に、少なくとも一対のサイドフラップ２４を形成してもよい。また、背側部のサイドフラップ２４それぞれの、自由端側の幅方向縁部にはサイドパネル２５を、サイドパネル２５の自由端側の幅方向縁部には２つのファスニングテープ２６を設けてもよい。また、サイドパネル２５とファスニングテープ２６とは、別々の部材により形成されたものに限定されず、両者が一体となって形成されたものであってもよい。ファスニングテープ２６は身体側に、腹側部と背側部とを締結するための面ファスナーを構成するフック部材からなる締結手段３０を設けるとともに、締結手段３０の自由端側の各ファスニングテープ２６の先端部には、つまみしろ２７を設けてもよい。一方、腹側部の衣類側表面には、面ファスナーを構成するループ部材で形成されたターゲットテープ３１を設けてもよく、吸収性物品１を着用者に装着した状態では、締結手段３０がループ部材であるターゲットテープ３１に固定される。これにより、本発明の吸収性物品１をテープ止め紙おむつの構成とすることができる。
【００４６】
なお、サイドフラップ２４の基材としては、ポリエチレン、ポリプロピレン、ポリスチレン等からなる不織布を挙げることができ、これらの基材を単独で、あるいは複数組み合わせてもよい。また、サイドパネル２５及びファスニングテープ２６の基材としては、ポリエチレン、ポリプロピレン、ポリスチレン等からなる樹脂フィルムや不織布を挙げることができ、これらの基材を単独で、あるいは複数組み合わせてもよい。また、フック部材とは、面ファスナーを構成する部材のうち、フック状に立体成型又は起毛された部材を指し、ループ部材とは、フック部材と対を成す部材であって、ループ状に密集して起毛された部材を指す。面ファスナーは、このフック部材とループ部材とが対となって構成されている。吸収性物品１を着用する場合、背側部を着用者の背部にあてた状態で、腹側部を着用者の腹部側に持っていき、ファスニングテープ２６をターゲットテープ３１に締結することで、着用者に装着させることができる。
【００４７】
なお、上記したとおり、本発明の吸収性物品１はパンツ型紙おむつであってもよい。その場合、吸収性物品１は、吸収性本体、内装体及び外装体を有することになるが、内装体及び外装体に用いられる基材としては、サーマルボンド不織布、スパンボンド不織布が使用できる。また、内装体及び外装体の坪量は、１５ｇ／ｍ２以上４０ｇ／ｍ２以下であることが好ましい。
【００４８】
［吸収性物品の製造方法］
吸収性物品１をテープ止めタイプの紙おむつとする場合の製造方法は、周知の方法を採用することができる。例えば、あらかじめキャリアシート２８で覆った吸収体２２を、トップシート２１と、ウエストギャザー３５、レッグギャザー３４、サイドフラップ２４を配置したバックシート２３と、の間に配置する。なお、立体ギャザー３２については、不織布を折り曲げて二重に重ね合わせ、該二重の不織布の間に弾性伸縮部材を長手方向に伸長させた状態で固定させ、幅方向両端部に、長手方向に沿って配置する。これらの各部材を一体化させ、折りたたんだのち全体を所定の長さに切断して製造する。各部材を一体化させる手段としては、ホットメルト接着剤やヒートエンボス、超音波エンボス、高周波エンボス等を用いることができる。ファスニングテープ２６は、あらかじめ、これを構成する基材に締結手段３０を接着し、所定の形状に切断して、バックシート２３に接合することが好ましい。吸収性物品１をパッケージ等に収納するにあたっては、吸収性物品１を長手方向及び幅方向に折りたためばよい。
【実施例】
【００４９】
以下、本発明について、実施例を挙げて詳細に説明する。なお、本発明は、以下に示す実施例に何ら限定されるものではない。
【００５０】
＜実施例１、比較例１及び２＞
（吸収性物品）
パルプシートを粉砕して解繊したフラッフパルプとＳＡＰを、積繊して吸収体を作製した。この吸収体をあらかじめキャリアシートで包み、トップシート及びバックシートとともに積層するとともに、立体ギャザー、レッグギャザー、ウエストギャザー、サイドフラップを形成したＭサイズのテープ止め紙おむつ（長手方向の寸法が４４０ｍｍ、幅方向の寸法が３２０ｍｍ）を作製し、実施例１、比較例１及び比較例２の吸収性物品とした。なお、トップシートには、エアスルー不織布（坪量２０ｇ／ｍ２）を用い、バックシートには、非通気性のポリエチレンシート（坪量１８ｇ／ｍ２）を用いた。
【００５１】
なお、立体ギャザーについては、不織布を折り曲げて二重に重ね合わせ、該二重の不織布の間に弾性伸縮部材を長手方向に伸長させた状態で固定した。なお、各実施例及び比較例では、立体ギャザーを構成する不織布として、スパンボンド不織布とメルトブロー不織布を積層した複合不織布を用い、これらの複合不織布は、それぞれメーカー及び性質の異なる不織布である。また、弾性伸縮部材は、太さ６２０ｄｔｅｘの糸ゴムを用い、自然状態を１００％とした伸長率が２２０％になるように、立体ギャザーの自由端に、弾性伸縮部材を５ｍｍの間隔をあけて２本設けた。さらに、弾性伸縮部材にはホットメルト接着剤を、コームガンで０．０５ｇ／ｍ塗布し、固定した。
【００５２】
（測定項目）
得られた吸収性物品について、前述した方法を用いて、立体ギャザーを構成する不織布の、曲げ剛性Ｂ及び曲げヒステリシス２ＨＢ、柔らかさＴＳ７、滑らかさＴＳ７５０、剛性Ｄ、低水圧法における耐水圧を測定し、その結果を表１に示した。また、前述した方法を用いて、立体ギャザーの、平均摩擦係数ＭＩＵ及び平均摩擦係数の平均偏差ＭＭＤ、圧縮硬さＬＣを測定し、その結果を表１に示した。
【００５３】
（官能評価）
このようにして得られた各テープ止め紙おむつの立体ギャザーについて、モニターテストによる官能評価を行った。成人３３名により、撫でたときの滑らかさ、撫でたときの柔らかさ、押さえたときの柔らかさ、ゴムの凹凸感のなさ、について５段階評価を行い、総合的に以下の基準により評価した。その結果を表１に示した。
〇：５段階評価のうち、５点及び４点を選んだ者が、総数に対して５０％以上のとき
△：５段階評価のうち、５点及び４点を選んだ者が、総数に対して３０％以上５０％未満のとき
×：５段階評価のうち、５点及び４点を選んだ者が、総数に対して３０％未満のとき
【００５４】
【表１】
2019010348.tif 000003
【００５５】
以上より、本発明の吸収性物品に用いる立体ギャザーは、長手方向及び幅方向の風合いだけでなく、高さ方向の風合いにも優れることが分かる。
【符号の説明】
【００５６】
１      吸収性物品
２１    トップシート
２２    吸収体
２３    バックシート
２４    サイドフラップ
２５    サイドパネル
２６    ファスニングテープ
２７    つまみしろ
２８    キャリアシート
３０    締結手段
３１    ターゲットテープ
３２    立体ギャザー
３３    立体ギャザー用の弾性伸縮部材
３４    レッグギャザー
３５    ウエストギャザー
【図１】
2019010348.tif 000004
【図２】
2019010348.tif 000005
【図３】
2019010348.tif 000006